ПОКРЫТИЯ С ГИБКИМИ ГИПЕРРАЗВЕТВЛЕННЫМИ ПОЛИОЛАМИ

1. Композиция покрытия, включающая гибкий гиперразветвленный полиол, который получают путем
(а) реакции полиола, включающего как минимум три карбоксильных группы, с алифатической дикарбоновой кислотой, имеющей от 6 до 36 атомов углерода, или эстерифицируемой производной алифатической дикарбоновой кислоты для образования гидроксил-функционального первого промежуточного продукта;
(б) реакции первого промежуточного продукта с циклическим ангидридом карбоновой кислоты для образования карбоновокислотного второго функционального промежуточного продукта; и
(в) реакции второго промежуточного продукта с эпоксидным функциональным соединением, имеющим одну эпоксидную группу, для образования гиперразветвленного полиола.
2. Композиция покрытия по п. 1, отличающаяся тем, что соотношение на этапе (а) молей полиола с молями дикарбоновой кислоты или эстерифицируемой производной алифатической дикарбоновой кислоты составляет от приблизительно 2,0 до приблизительно 2,2 моль полиола на моль дикарбоновой кислоты или эстерифицируемой производной алифатической дикарбоновой кислоты.
3. Композиция покрытия по п. 1 или 2, отличающаяся тем, что эквивалентное соотношение на этапе (б) гидроксильных групп первого промежуточного продукта с ангидридными группами циклического ангидрида карбоновой кислоты составляет от приблизительно 1,0 до приблизительно 1,25 эквивалентов гидроксильных групп на карбоксильную ангидридную группу.
4. Композиция покрытия по любому из пп. 1-3, отличающаяся тем, что эквивалентное соотношение на этапе (в) карбоновокислотных групп второго промежуточного продукта с эпоксидными группами эпоксидного функционального соединения составляет от приблизительно 1,0 до приблизительно 2,5 эквивалентов карбоновокислотных групп на эквивалент эпоксидных групп.
5. Композиция покрытия по любому из пп. 1-3, отличающаяся тем, что композиция покрытия является водной и тем, что эквивалентное соотношение на этапе (в) карбоновокислотных групп второго промежуточного продукта с эпоксидными группами эпоксидного функционального соединения составляет от приблизительно 1,1 до приблизительно 2,5 эквивалента карбоновокислотных групп на эквивалент эпоксидных групп, и непрореагировавшие карбоновокислотные группы как минимум частично нейтрализуются основанием.
6. Способ покрытия основы, включающий нанесение на основу композиции покрытия по любому из пп. 1-5 для образования слоя покрытия и отверждение слоя покрытия.
7. Способ по п. 6, отличающийся тем, что слой покрытия является пигментным.
8. Способ по п. 7, отличающийся тем, что поверх слоя покрытия наносят лаковую композицию для образования лакового слоя, и слой покрытия и лаковый слой отверждают вместе.
9. Способ по п. 6, отличающийся тем, что слой покрытия является непигментированным.
10. Способ по любому из пп. 5-9, отличающийся тем, что слой покрытия наносят на основу в качестве реставрационного покрытия.
11. Способ получения гибкого гиперразветвленного полиола, включающий:
(а) реакцию полиола, включающего как минимум три карбоксильных группы, с алифатической дикарбоновой кислотой, имеющей от 6 до 36 атомов углерода, или эстерифицируемой производной алифатической дикарбоновой кислоты для образования гидроксил-функционального первого промежуточного продукта;
(б) реакцию первого промежуточного продукта с циклическим ангидридом карбоновой кислоты для образования карбоновокислотного второго функционального промежуточного продукта; и
(в) реакцию второго промежуточного продукта с эпоксидным функциональным соединением, имеющим одну эпоксидную группу, для образования гиперразветвленного полиола.
12. Способ по п. 11, отличающийся тем, что соотношение на этапе (а) молей полиола с молями дикарбоновой кислоты или эстерифицируемой производной алифатической дикарбоновой кислоты составляет от приблизительно 2,0 до приблизительно 2,2 моль полиола на моль дикарбоновой кислоты или эстерифицируемой производной алифатической дикарбоновой кислоты.
13. Способ по п. 11 или 12, отличающийся тем, что эквивалентное соотношение на этапе (б) гидроксильных групп первого промежуточного продукта с ангидридными группами циклического ангидрида карбоновой кислоты составляет от приблизительно 1,0 до приблизительно 1,25 эквивалентов гидроксильных групп на карбоксильную ангидридную группу.
14. Способ по любому из пп. 11-13, отличающийся тем, что эквивалентное соотношение на этапе (в) карбоновокислотных групп второго промежуточного продукта с эпоксидными группами эпоксидного функционального соединения составляет от приблизительно 1,0 до приблизительно 2,5 эквивалентов карбоновокислотных групп на эквивалент эпоксидных групп.
15. Способ по любому из пп. 11-13, отличающийся тем, что эквивалентное соотношение на этапе (в) карбоновокислотных групп второго промежуточного продукта с эпоксидными группами эпоксидного функционального соединения составляет от приблизительно 1,1 до приблизительно 2,5 эквивалента карбоновокислотных групп на эквивалент эпоксидных групп и непрореагировавшие карбоновокислотные группы как минимум частично нейтрализуются основанием, и гиперразветвленный полиол диспергируют в водной среде.